(57)【要約】【課題】旧アスファルトの性状を再生させるとともに、施工性を向上させることができる舗装用再生アスファルト混合物を提供する。【解決手段】舗装用再生アスファルト混合物は、（ａ）アスファルトコンクリート再生骨材と、（ｂ）ヨウ素価が５０〜１１０の脂肪酸系化合物、および／または、（ｃ）グリコールエーテル系化合物と、を含む。（ｂ）脂肪酸系化合物は、以下の一般式（１）に示される化合物であることが好ましい。Ｒ１−ＣＯ−（ＡＯ）ｍ−ＯＲ２・・・一般式（１）（上記一般式（１）中、Ｒ１は炭素数１５〜１９の直鎖又は分岐の炭化水素基を表し、Ｒ２は水素、又は、炭素数１〜１８の直鎖又は分岐の炭化水素基のいずれかを表す。ＡＯは炭素数２〜４の直鎖若しくは分岐のアルキレンオキシド単位を表し、ｍは平均付加モル数を表し、０〜３０の数である。）【選択図】なし【特許請求の範囲】
【請求項１】
（ａ）アスファルトコンクリート再生骨材と、
（ｂ）ヨウ素価が５０〜１１０の脂肪酸系化合物、および／または、
（ｃ）グリコールエーテル系化合物と、
を含む、ことを特徴とする舗装用再生アスファルト混合物。
【請求項２】
前記（ｂ）脂肪酸系化合物は、以下の一般式（１）に示される化合物である、ことを特徴とする請求項１に記載の舗装用再生アスファルト混合物。
Ｒ１−ＣＯ−（ＡＯ）ｍ−ＯＲ２・・・一般式（１）
（上記一般式（１）中、Ｒ１は炭素数１５〜１９の直鎖又は分岐の炭化水素基を表し、Ｒ２は水素、又は、炭素数１〜１８の直鎖又は分岐の炭化水素基のいずれかを表す。ＡＯは炭素数２〜４の直鎖若しくは分岐のアルキレンオキシド単位を表し、ｍは平均付加モル数を表し、０〜３０の数である。）
【請求項３】
前記（ｃ）グリコールエーテル系化合物は、以下の一般式（２）で示されるグリコールエーテル系化合物である、ことを特徴とする請求項１または２に記載の舗装用再生アスファルト混合物。
Ｒ３−Ｏ−（ＡＯ）ｎ−Ｈ・・・・一般式（２）
（上記一般式（２）中、Ｒ３は置換基を有してもよい炭素数１〜２４の直鎖状、分枝状もしくは環状の炭化水素基、ＡＯは炭素数２〜４の直鎖もしくは分枝状のオキシアルキレン基、ｎはオキシアルキレン基の付加モル数を表し１〜３０の数である。）
【請求項４】
前記（ａ）アスファルトコンクリート再生骨材に対する前記（ｂ）脂肪酸系化合物および／または前記（ｃ）グリコールエーテル系化合物の割合は、０．００１〜２質量％である、ことを特徴とする請求項１乃至３のいずれか１項に記載の舗装用再生アスファルト混合物。
【発明の詳細な説明】
【技術分野】
【０００１】
本発明は、舗装用再生アスファルト混合物に関する。
【背景技術】
【０００２】
舗装用再生アスファルト混合物は、舗装の補修や打換え時などで発生するアスファルトコンクリート発生材を原料として、再資源化施設で素材となるアスファルトコンクリート再生骨材を製造し、これに所定の品質が得られるよう必要に応じて、新規骨材、再生用添加剤、新規アスファルトなどを加えて混合したものである。このほか、舗装用再生アスファルト混合物の性状を改質アスファルト混合物相当とするために、改質効果のある再生用添加剤や再生用ポリマー改質アスファルトを添加することもある。
【０００３】
近年、アスファルトコンクリート再生骨材に含まれる使用済みアスファルト（旧アスファルト）の性状は低下傾向にある。この要因としては、アスファルトコンクリート再生骨材の繰り返し再生や、改質アスファルト混合物に含まれるポリマー改質アスファルトの影響などがあり、これに伴って舗装用再生アスファルト混合物の施工性も低下する傾向にある。このため、劣化を受け低下した旧アスファルトの針入度と伸度を回復させる能力に優れた再生用添加剤が普及している（例えば、特許文献１）。
【先行技術文献】
【特許文献】
【０００４】
【特許文献１】特開２００５−１５４４６７号公報
【発明の概要】
【発明が解決しようとする課題】
【０００５】
しかし、近年、アスファルトコンクリート再生骨材の繰り返し再生によって旧アスファルトの劣化が著しい。このため、従来の再生用添加剤を添加して旧アスファルトの性状を一定量回復（再生）させても、これを用いて製造した再生アスファルト混合物の施工性が悪くなってしまうという問題がある。
【０００６】
本発明は、上記実情に鑑みてなされたものであり、旧アスファルトの性状を再生させるとともに、施工性を向上させることができる舗装用再生アスファルト混合物を提供することを目的とする。
【課題を解決するための手段】
【０００７】
上記目的を達成するため、本発明の第１の観点にかかる舗装用再生アスファルト混合物は、
（ａ）アスファルトコンクリート再生骨材と、
（ｂ）ヨウ素価が５０〜１１０の脂肪酸系化合物、および／または、
（ｃ）グリコールエーテル系化合物と、
を含む、ことを特徴とする。
【０００８】
前記（ｂ）脂肪酸系化合物は、以下の一般式（１）に示される化合物であることが好ましい。
Ｒ１−ＣＯ−（ＡＯ）ｍ−ＯＲ２・・・一般式（１）
（上記一般式（１）中、Ｒ１は炭素数１５〜１９の直鎖又は分岐の炭化水素基を表し、Ｒ２は水素、又は、炭素数１〜１８の直鎖又は分岐の炭化水素基のいずれかを表す。ＡＯは炭素数２〜４の直鎖若しくは分岐のアルキレンオキシド単位を表し、ｍは平均付加モル数を表し、０〜３０の数である。）
【０００９】
前記（ｃ）グリコールエーテル系化合物は、以下の一般式（２）で示されるグリコールエーテル系化合物であることが好ましい。
Ｒ３−Ｏ−（ＡＯ）ｎ−Ｈ・・・・一般式（２）
（上記一般式（２）中、Ｒ３は置換基を有してもよい炭素数１〜２４の直鎖状、分枝状もしくは環状の炭化水素基、ＡＯは炭素数２〜４の直鎖もしくは分枝状のオキシアルキレン基、ｎはオキシアルキレン基の付加モル数を表し１〜３０の数である。）
【００１０】
前記（ａ）アスファルトコンクリート再生骨材に対する前記（ｂ）脂肪酸系化合物および／または前記（ｃ）グリコールエーテル系化合物の割合は、０．００１〜２質量％である、ことが好ましい。
【発明の効果】
【００１１】
本発明によれば、旧アスファルトの性状を再生させるとともに、施工性を向上させることができる舗装用再生アスファルト混合物を提供することができる。
【発明を実施するための形態】
【００１２】
以下、本発明の舗装用再生アスファルト混合物について詳述する。
【００１３】
本発明の舗装用再生アスファルト混合物は、
（ａ）アスファルトコンクリート再生骨材と、
（ｂ）ヨウ素価が５０〜１１０の脂肪酸系化合物、および／または、（ｃ）グリコールエーテル系化合物と、
を含む。
【００１４】
（ａ）アスファルトコンクリート再生骨材
本発明に用いるアスファルトコンクリート再生骨材は、舗装の補修や打換え時などで発生するアスファルトコンクリート発生材からなり、使用済みアスファルト（旧アスファルト）を含んでいる。
【００１５】
アスファルトコンクリート再生骨材の品質は、旧アスファルトの含有量が２．５質量％以上、旧アスファルトの針入度（１／１０ｍｍ）が１以上３０未満、圧裂係数（ＭＰａ）が３．００以下、骨材の微粒分量が１５質量％以下であることが好ましい。
【００１６】
ここで、旧アスファルトの含有量は、舗装調査・試験法便覧  Ｇ０２８「アスファルト抽出試験方法」で測定される含有量であり、旧アスファルトの針入度は、舗装調査・試験法便覧  Ａ０４１「針入度試験方法」で測定される針入度である。また、圧裂係数は、舗装再生便覧「付録−２  アスファルトコンクリート再生骨材の圧裂係数の求め方」で測定される圧裂係数であり、骨材の微粒分量は、ＪＩＳ  Ａ  １１０３「骨材の微粒分量試験方法」により測定される微粒分量である。
【００１７】
本発明に好適な旧アスファルトは、針入度（１／１０ｍｍ）が１以上３０未満であって、かつ、伸度（ｃｍ）が１０未満であることが好ましい。
また、本発明に好適な旧アスファルトの芳香族分は、６０質量％以下であり、好ましくは４０質量％以下、より好ましくは３０質量％以下である。旧アスファルトの芳香族分が６０質量％を超えると、（ｂ）脂肪酸系化合物および／または、（ｃ）グリコールエーテル系化合物を旧アスファルトへ添加して得られる再生アスファルトの粘性が低下し、舗装用再生アスファルト混合物の安定性が低下してしまうためである。この芳香族分は石油学会規格ＪＰＩ−５Ｓ−７０−２０１０  「ＴＬＣ／ＦＩＤ法によるアスファルト組成分析試験方法」で測定される芳香族分である。
【００１８】
本発明に用いる再生アスファルトは、芳香族分が６０質量％以下を維持しつつ、針入度（１／１０ｍｍ）が３０〜３００かつ、伸度（ｃｍ）が１０〜１５０であることが好ましい。
【００１９】
アスファルトコンクリート再生骨材の配合率は、舗装用再生アスファルト混合物全量基準で２０〜９９．９９９質量％であることが好ましく、３０〜９９．９９９質量％であることが更に好ましい。
【００２０】
（ｂ）脂肪酸系化合物
本発明に用いる脂肪酸系化合物は、ヨウ素価が５０〜１１０の脂肪酸系化合物である。なお、脂肪酸系化合物のヨウ素価は、ＪＩＳ  Ｋ００７０−１９９２に準拠して測定したヨウ素価である。
【００２１】
脂肪酸系化合物は、以下の一般式（１）に示される化合物であることが好ましい。
Ｒ１−ＣＯ−（ＡＯ）ｍ−ＯＲ２・・・一般式（１）
（上記一般式（１）中、Ｒ１は炭素数１５〜１９の直鎖又は分岐の炭化水素基を表し、Ｒ２は水素、又は、炭素数１〜１８の直鎖又は分岐の炭化水素基のいずれかを表す。ＡＯは炭素数２〜４の直鎖若しくは分岐のアルキレンオキシド単位を表し、ｍは平均付加モル数を表し、０〜３０の数である。）
【００２２】
一般式（１）で表される脂肪酸系化合物としては、脂肪酸および脂肪酸アルキルエステル、脂肪酸ポリオキシアルキレンアルキルエステル、ポリオキシアルキレン脂肪酸エステルが好ましく、これらを単独で、あるいはこれらから選ばれる２種以上を混合して使用することができる。
【００２３】
ここで、Ｒ１は炭素数１５〜１７の直鎖または分岐のアルキル基及び炭素数１５〜１７の直鎖または分岐のアルケニル基であることが好ましい。Ｒ２は水素、又は、メチル基であることが好ましい。ＡＯはエチレンオキサイド単位であることが好ましい。ｍは０〜１５であることが好ましい。製造される舗装用再生アスファルト混合物の施工性が向上するためである。施工性を向上させるため、脂肪酸系化合物のヨウ素価は６０〜１００（ｇ／１００ｍｇ）であることが好ましく、７０〜８５（ｇ／１００ｍｇ）であることがさらに好ましい。なお、本発明において「アルケニル基」とは、二重結合を１〜３個含む炭化水素基を示す。
【００２４】
一般式（１）で表される（ｂ）脂肪酸系化合物としては、脂肪酸：Ｒ１ＣＯＯＨ、脂肪酸メチルエステル：Ｒ１ＣＯＯＣＨ３、脂肪酸（ポリ）オキシエチレンメチルエステル：Ｒ１ＣＯＯ（ＣＨ２ＣＨ２Ｏ）ｍＣＨ３、（ポリ）オキシエチレン脂肪酸エステル：Ｒ１ＣＯＯ（ＣＨ２ＣＨ２Ｏ）ｍＨ等があり、具体的な例としては、パルミチン酸、パルミチン酸メチルエステル、パルミチン酸（ポリ）オキシエチレンメチルエステル（平均付加モル数：１〜１５）、（ポリ）オキシエチレンパルミチン酸エステル（平均付加モル数：１〜１５）、ステアリン酸、ステアリン酸メチルエステル、ステアリン酸（ポリ）オキシエチレンメチルエステル（平均付加モル数：１〜１５）、（ポリ）オキシエチレンステアリン酸エステル（平均付加モル数：１〜１５）、オレイン酸、オレイン酸メチルエステル、オレイン酸（ポリ）オキシエチレンメチルエステル（平均付加モル数：１〜１５）、（ポリ）オキシエチレンオレイン酸エステル（平均付加モル数：１〜１５）、リノール酸、リノール酸メチルエステル、リノール酸（ポリ）オキシエチレンメチルエステル（平均付加モル数：１〜１５）、（ポリ）オキシエチレンリノール酸エステル（平均付加モル数：１〜１５）、リノレン酸、リノレン酸メチルエステル、リノレン酸（ポリ）オキシエチレンメチルエステル（平均付加モル数：１〜１５）、（ポリ）オキシエチレンリノレン酸エステル（平均付加モル数：１〜１５）等が挙げられる。
【００２５】
これらのうち、オレイン酸メチルエステルを７５〜９５質量％含有し、かつ、ヨウ素価が５０〜１１０（ｇ／１００ｍｇ）である脂肪酸メチルエステル混合物や、炭素数１６〜１８のポリオキシエチレン脂肪酸エステル（平均付加モル数：３〜１５）を用いることが好ましい。製造される舗装用再生アスファルト混合物の施工性が向上するためである。
【００２６】
脂肪酸系化合物の配合率は、舗装用再生アスファルト混合物全量基準で０．００５〜２質量％であることが好ましく、０．００５〜１．５質量％であることがさらに好ましい。
【００２７】
（ｃ）グリコールエーテル系化合物
本発明に用いるグリコールエーテル系化合物としては、一般的に用いられるグリコールエーテル系化合物を挙げることができ、特に、以下の一般式（２）で示されるグリコールエーテル系化合物であることが好ましい。
【００２８】
Ｒ３−Ｏ−（ＡＯ）ｎ−Ｈ・・・・一般式（２）
（上記一般式（２）中、Ｒ３は置換基を有してもよい炭素数１〜２４の直鎖状、分枝状もしくは環状の炭化水素基、ＡＯは炭素数２〜４の直鎖もしくは分枝状のオキシアルキレン基、ｎはオキシアルキレン基の付加モル数を表し１〜３０の数である。）
【００２９】
ここで、Ｒ３は炭素数１〜８のアルキル基であることが好ましく、より好ましくは炭素数２〜６のアルキル基である。ＡＯはオキシエチレン基であることが好ましい。ｎは２〜２０であることが好ましく、３〜１０であることが更に好ましい。製造される舗装用再生アスファルト混合物の施工性が向上するためである。
【００３０】
一般式（２）で表されるグリコールエーテル系化合物としては、（ポリ）エチレングリコールメチルエーテル（平均付加モル数：１〜３０）、（ポリ）エチレングリコールエチルエーテル（平均付加モル数：１〜３０）、（ポリ）エチレングリコールプロピルエーテル（平均付加モル数：１〜３０）、（ポリ）エチレングリコールブチルエーテル（平均付加モル数：１〜３０）、（ポリ）エチレングリコールヘキシルエーテル（平均付加モル数：１〜３０）、（ポリ）エチレングリコールオクチルエーテル（平均付加モル数：１〜３０）等が挙げられ、トリエチレングリコールブチルエーテル、ジエチレングリコールヘキシルエーテルが特に好適である。
【００３１】
グリコールエーテル系化合物の配合率は、舗装用再生アスファルト混合物全量基準で０．００１〜２質量％であることが好ましく、０．００１〜１．５質量％であることがさらに好ましい。
【００３２】
舗装用再生アスファルト混合物の（ａ）アスファルトコンクリート再生骨材に対する（ｂ）脂肪酸系化合物および／または（ｃ）グリコールエーテル系化合物の割合は、０．００１〜２質量%であることが好ましい。
【００３３】
また、舗装用再生アスファルト混合物に、（ｂ）脂肪酸系化合物および（ｃ）グリコールエーテル系化合物の両方が含まれる場合には、（ｂ）脂肪酸系化合物と（ｃ）グリコールエーテル系化合物とは、
（ｃ）／（ｂ）＝０．２〜７５
の配合比（質量比）であることが好ましい。
【００３４】
本発明の舗装用再生アスファルト混合物は、（ａ）アスファルトコンクリート再生骨材と、（ｂ）ヨウ素価が５０〜１１０の脂肪酸系化合物、および／または、（ｃ）グリコールエーテル系化合物と、を混合することにより容易に製造することができる。
【００３５】
舗装用再生アスファルト混合物は、（ａ）アスファルトコンクリート再生骨材に、（ｂ）ヨウ素価が５０〜１１０の脂肪酸系化合物、および／または、（ｃ）グリコールエーテル系化合物を混合しているので、アスファルトコンクリート再生骨材との相互溶解性等が向上する。また、アスファルトコンクリート再生骨材表面のベタツキを抑制する。このため、本発明の舗装用再生アスファルト混合物は、旧アスファルトの性状を再生させるとともに、施工性を向上させることができる。
【００３６】
なお、本発明は、上記の実施の形態に限られず、種々の変形、応用が可能である。例えば、本発明の舗装用再生アスファルト混合物は、さらに、新規骨材、新規フィラー、新規アスファルト等を含んでいてもよい。
【００３７】
本発明に好適な新規骨材としては、例えば、砕石、スラグ、砂、再生骨材など、一般的に舗装に用いられるものが挙げられる。新規骨材の配合率は、舗装用再生アスファルト混合物全量基準で８０質量％以下であり、好ましくは７０質量％以下である。
【００３８】
本発明に好適な新規フィラーとしては、例えば、石粉など、一般的に舗装に用いられるものが挙げられる。新規フィラーの配合率は、舗装用再生アスファルト混合物全量基準で１０質量％以下であり、好ましくは５質量％以下である。
【００３９】
本発明に好適な新規アスファルトとしては、ストレートアスファルトや、ブローンアスファルトや、ゴムやポリマーなどを添加した改質アスファルト等の一般的に舗装に用いられるものが挙げられる。新規アスファルトの配合率は、舗装用再生アスファルト混合物全量基準で１０質量％以下であり、好ましくは５質量％以下である。
【実施例】
【００４０】
以下、本発明の具体的な実施例、比較例を示し、本発明をさらに詳細に説明するが、本発明は、これらの実施例に限定されるものではない。
【００４１】
（実施例１〜７、比較例１〜５）
まず、舗装用再生アスファルト混合物の施工性向上の指標となる旧アスファルトの性状の向上を確認する。
アスファルトコンクリート再生骨材に含まれる旧アスファルトを舗装調査・試験法便覧  Ｇ０２９「アスファルトの回収試験方法」で回収した旧アスファルト１００ｇに対し、表１に示す脂肪酸系化合物１〜９、エステル１〜３を５％になるように（それぞれ質量５．２６ｇ）添加して、実施例１〜７、比較例１〜５の舗装用再生アスファルト混合物に含まれる再生アスファルトを得た。
表中の各成分の含有量の単位は質量％である。以下において、含有量の単位を表す「％」は特に断りがない限り「質量％」を意味する。
【００４２】
得られた再生アスファルトについて、性状の向上効果を確認した。性状の向上効果は、再生アスファルトの芳香族分が６０質量％以下か否か、針入度（１／１０ｍｍ）が３０〜３００の範囲内か、伸度（ｃｍ）が１０〜１５０の範囲内に含まれているか否かを基準として評価した。性状の向上効果がきわめて優れている場合を「◎」、性状の向上効果が優れている場合を「○」、性状の向上効果があまりみられない（劣っている）場合を「△」とした。なお、前述のように、芳香族分は石油学会規格ＪＰＩ−５Ｓ−７０−２０１０  「ＴＬＣ／ＦＩＤ法によるアスファルト組成分析試験方法」で測定し、針入度は舗装調査・試験法便覧  Ａ０４１「針入度試験方法」で測定し、伸度は舗装調査・試験法便覧  Ａ０４３「伸度試験方法」で測定した。結果を表１に示す。
【００４３】
【表１】
2018150740.tif 000002
【００４４】
表１に示すように、実施例１〜７の再生アスファルトは、性状の向上効果が優れていることを確認した。一方、比較例１〜５の再生アスファルトは、性状の向上効果が劣っていることを確認した。
【００４５】
（実施例８〜１１、比較例６〜９）
実機アスファルトプラントで、アスファルトコンクリート再生骨材８０．０％（質量１，２００ｋｇ）に対し、表２に示す添加剤１〜８を０．１７％（質量２．５５ｋｇ、旧アスファルトに対し５％）添加し、これに新規骨材１６．８％（質量２５２ｋｇ）、新規石粉１．０％（質量１５ｋｇ）、新規アスファルト２．０３％（質量３０．４５ｋｇ）を加えて、舗装用再生アスファルト混合物（１，５００ｋｇ）を製造した。なお、実施例９、１０のグリコールエーテル系化合物には、株式会社ＮＩＰＰＯ社製「ワークライトＡ」を使用した。
【００４６】
製造した舗装用再生アスファルト混合物について施工性の向上効果を確認した。施工性の向上効果は、製造した舗装用再生アスファルト混合物を１時間放置した後、角スコップ、舗装用レーキ等を用いた施工性が向上しているか否か基準として評価した。施工性の向上効果がきわめて優れている場合を「◎」、施工性の向上効果が優れている場合を「○」、施工性の向上効果が劣っている場合を「△」、施工性の向上効果が著しく劣っている場合を「×」とした。結果を表２に示す。
【００４７】
【表２】
2018150740.tif 000003
【００４８】
表２に示すように、実施例８〜１１の舗装用再生アスファルト混合物は、施工性が良好であることを確認した。一方、比較例７は施工性が劣ることを確認した。また、比較例６、８、９は施工性が著しく劣ることを確認した。
【００４９】
このような添加剤の添加効果により再生アスファルト性状が向上するだけでなく、舗装用再生アスファルト混合物の施工性を飛躍的に改善することで、時間経過に伴って温度低下が発生した場合および製造温度を３０℃程度低減（中温化）させた場合においても、良好な施工性を確保できることを確認した。
【産業上の利用可能性】
【００５０】
本発明は、舗装用再生アスファルト混合物に有用である。
【手続補正書】
【提出日】平成30年5月30日(2018.5.30)
【手続補正１】
【補正対象書類名】明細書
【補正対象項目名】０００７
【補正方法】変更
【補正の内容】
【０００７】
上記目的を達成するため、本発明の第１の観点にかかる舗装用再生アスファルト混合物は、
（ａ）アスファルトコンクリート再生骨材と、
（ｂ）ヨウ素価が５０〜１１０の脂肪酸系化合物、および／または、
（ｃ）以下の一般式（２）で示されるグリコールエーテル系化合物と、
を含む、ことを特徴とする。
Ｒ３−Ｏ−（ＡＯ）ｎ−Ｈ・・・・一般式（２）
（上記一般式（２）中、Ｒ３は置換基を有してもよい炭素数１〜２４の直鎖状、分枝状もしくは環状の炭化水素基、ＡＯは炭素数２〜４の直鎖もしくは分枝状のオキシアルキレン基、ｎはオキシアルキレン基の付加モル数を表し１〜３０の数である。）
【手続補正２】
【補正対象書類名】明細書
【補正対象項目名】０００８
【補正方法】変更
【補正の内容】
【０００８】
本発明の第２の観点にかかる舗装用再生アスファルト混合物は、
（ａ）アスファルトコンクリート再生骨材と、
（ｂ）ヨウ素価が５０〜１１０の脂肪酸系化合物、および／または、
（ｃ）グリコールエーテル系化合物と、
を含み、
前記（ａ）アスファルトコンクリート再生骨材に対する前記（ｂ）脂肪酸系化合物および／または前記（ｃ）グリコールエーテル系化合物の割合は、０．００１〜２質量％である、ことを特徴とする。
【手続補正３】
【補正対象書類名】明細書
【補正対象項目名】０００９
【補正方法】変更
【補正の内容】
【０００９】
前記（ｂ）脂肪酸系化合物は、以下の一般式（１）に示される化合物であることが好ましい。
Ｒ１−ＣＯ−（ＡＯ）ｍ−ＯＲ２・・・一般式（１）
（上記一般式（１）中、Ｒ１は炭素数１５〜１９の直鎖又は分岐の炭化水素基を表し、Ｒ２は水素、又は、炭素数１〜１８の直鎖又は分岐の炭化水素基のいずれかを表す。ＡＯは炭素数２〜４の直鎖若しくは分岐のアルキレンオキシド単位を表し、ｍは平均付加モル数を表し、０〜３０の数である。）
【手続補正４】
【補正対象書類名】明細書
【補正対象項目名】００１０
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
（ａ）アスファルトコンクリート再生骨材と、
（ｂ）ヨウ素価が５０〜１１０の脂肪酸系化合物、および／または、
（ｃ）以下の一般式（２）で示されるグリコールエーテル系化合物と、
を含む、ことを特徴とする舗装用再生アスファルト混合物。
Ｒ３−Ｏ−（ＡＯ）ｎ−Ｈ・・・・一般式（２）
（上記一般式（２）中、Ｒ３は置換基を有してもよい炭素数１〜２４の直鎖状、分枝状もしくは環状の炭化水素基、ＡＯは炭素数２〜４の直鎖もしくは分枝状のオキシアルキレン基、ｎはオキシアルキレン基の付加モル数を表し１〜３０の数である。）
【請求項２】
（ａ）アスファルトコンクリート再生骨材と、
（ｂ）ヨウ素価が５０〜１１０の脂肪酸系化合物、および／または、
（ｃ）グリコールエーテル系化合物と、
を含み、
前記（ａ）アスファルトコンクリート再生骨材に対する前記（ｂ）脂肪酸系化合物および／または前記（ｃ）グリコールエーテル系化合物の割合は、０．００１〜２質量％である、ことを特徴とする舗装用再生アスファルト混合物。
【請求項３】
前記（ｂ）脂肪酸系化合物は、以下の一般式（１）に示される化合物である、ことを特徴とする請求項１または２に記載の舗装用再生アスファルト混合物。
Ｒ１−ＣＯ−（ＡＯ）ｍ−ＯＲ２・・・一般式（１）
（上記一般式（１）中、Ｒ１は炭素数１５〜１９の直鎖又は分岐の炭化水素基を表し、Ｒ２は水素、又は、炭素数１〜１８の直鎖又は分岐の炭化水素基のいずれかを表す。ＡＯは炭素数２〜４の直鎖若しくは分岐のアルキレンオキシド単位を表し、ｍは平均付加モル数を表し、０〜３０の数である。）